【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
毎立方センチメートル当たり（ｇ／ｃｍ３）０．９０グラム以下の密度を有するエチレンα−オレフィンコポリマーを含む第１コポリマー、
スチレンブロックコポリマーを含む第２コポリマー、
粘着付与剤、
少なくとも７０℃の溶融温度及び少なくとも２００ジュール／グラム（Ｊ／ｇ）の融解熱を有する合成ワックス、及び、
少なくとも５重量％の、少なくとも９０モル％のエチレン及び８モル％以下のビニルアセテートから誘導されるエチレンビニルアセテート
を含む、ホットメルト接着剤組成物。
【請求項２】
前記合成ワックスが、エチレン、フィッシャー・トロプシュワックス、又はこれらの組み合わせから誘導されるワックスである、請求項１に記載のホットメルト接着剤組成物。
【請求項３】
１秒以下の硬化時間を示す、請求項１に記載のホットメルト接着剤組成物。
【請求項４】
０．８秒以下の硬化時間を示す、請求項１に記載のホットメルト接着剤組成物。
【請求項５】
１７７℃で１５００ｃＰ以下の粘度を示す、請求項１に記載のホットメルト接着剤組成物。
【請求項６】
１３５℃以下で１５００ｃＰ以下の粘度を示す、請求項１に記載のホットメルト接着剤組成物。
【請求項７】
１２１℃で１５００ｃＰ以下の粘度を示す、請求項１に記載のホットメルト接着剤組成物。
【請求項８】
５重量％〜２５重量％の前記エチレンα−オレフィンコポリマー、
２重量％〜１５重量％のスチレンブロックコポリマー、
１５重量％〜５０重量％の粘着付与剤、
１０重量％〜３５重量％の前記合成ワックス、及び
５重量％〜２５重量％の前記エチレンビニルアセテート
を含む、請求項１に記載のホットメルト接着剤組成物。
【請求項９】
前記スチレンブロックコポリマーが、スチレン−イソプレン−スチレン、スチレン−ブタジエン−スチレン、スチレン−エチレン−プロピレン−スチレン、スチレン−エチレン−ブチレン−スチレン、スチレン−エチレン−エチレン−プロピレン−スチレン又はこれらの組み合わせを含む、請求項１に記載のホットメルト接着剤組成物。
【請求項１０】
前記スチレンブロックコポリマーが、スチレン−エチレン−ブチレン−スチレンを含む、請求項１に記載のホットメルト接着剤組成物。
【請求項１１】
前記スチレンブロックコポリマーが、３５重量％未満のスチレンから誘導される、請求項１に記載のホットメルト接着剤組成物。
【請求項１２】
前記エチレンビニルアセテートが２０重量％未満のビニルアセテートから誘導される、請求項１に記載のホットメルト接着剤組成物。
【請求項１３】
少なくとも５０℃の剥離接着性不良温度を示す、請求項１に記載のホットメルト接着剤組成物。
【請求項１４】
−２９℃で少なくとも５０％の繊維断裂率を示す、請求項１に記載のホットメルト接着剤組成物。
【請求項１５】
透明度及び均質性試験法に従って試験した場合に均質である、請求項１に記載のホットメルト接着剤組成物。
【請求項１６】
毎立方センチメートル当たり（ｇ／ｃｍ３）０．９０グラム以下の密度を有するエチレンα−オレフィンコポリマーを含む第１コポリマー、
スチレンブロックコポリマーを含む第２コポリマー、
粘着付与剤、
少なくとも７０℃の溶融温度及び少なくとも２００ジュール／グラム（Ｊ／ｇ）の融解熱を有する合成ワックス、及び、
少なくとも５重量％の、少なくとも９０モル％のエチレン及び１０モル％以下の極性共重合用単量体から誘導されるエチレン−極性共重合用単量体コポリマーであって、エチレン−アルキルアクリレートを含むエチレン−極性共重合用単量体コポリマー
を含むホットメルト接着剤組成物であって、
０．８秒以下の硬化時間を示すホットメルト接着剤組成物。
【請求項１７】
前記エチレン−極性共重合用単量体コポリマーが、エチレンメチルアクリレート、エチレンｎ−ブチルアクリレート及びこれらの組み合わせからなる群から選択される、請求項１６に記載のホットメルト接着剤組成物。
【請求項１８】
前記エチレン−極性共重合用単量体コポリマーが、エチレンｎ−ブチルアクリレートである、請求項１６に記載のホットメルト接着剤組成物。
【請求項１９】
前記エチレン−極性共重合用単量体コポリマーが、３０重量％未満のｎ−ブチルアクリレートから誘導される、請求項１８に記載のホットメルト接着剤組成物。
【請求項２０】
前記スチレンブロックコポリマーが、３５重量％未満のスチレンから誘導される、請求項１９に記載のホットメルト接着剤組成物。
【請求項２１】
毎立方センチメートル当たり（ｇ／ｃｍ３）０．９０グラム以下の密度を有するエチレンα−オレフィンコポリマーを含む第１コポリマー、
スチレンブロックコポリマーを含む第２コポリマー、
粘着付与剤、
少なくとも７０℃の溶融温度及び少なくとも２００ジュール／グラム（Ｊ／ｇ）の融解熱を有する合成ワックス、及び、
少なくとも５Ｊ／ｇ〜６０Ｊ／ｇ以下の融解熱、及び１０以下の多分散指数を有する、少なくとも８モル％のコモノマーから誘導されるプロピレン−α−オレフィンコポリマー、及び、少なくとも５Ｊ／ｇ〜６０Ｊ／ｇ以下の融解熱を有するプロピレンホモポリマーからなる群から選択される、少なくとも５重量％の第３ポリマー
を含むホットメルト接着剤組成物。
【請求項２２】
５重量％〜２５重量％の前記エチレンα−オレフィンコポリマー、
２重量％〜１５重量％のスチレンブロックコポリマー、
１５重量％〜５０重量％の粘着付与剤、
１０重量％〜３５重量％の前記合成ワックス、及び
５重量％〜２５重量％の前記エチレン−極性共重合用単量体コポリマー
を含む、請求項１６に記載のホットメルト接着剤組成物。
【請求項２３】
−２９℃で少なくとも８０％の繊維断裂率を示す、請求項１に記載のホットメルト接着剤組成物。
【手続補正２】
【補正対象書類名】明細書
【補正対象項目名】０００７
【補正方法】変更
【補正の内容】
【０００７】
一態様では、本発明は、毎立方センチメートル当たり（ｇ／ｃｍ３）０．９０グラム以下の密度を有するエチレンα−オレフィンコポリマーを含む第１コポリマーと、スチレンブロックコポリマー、粘着付与剤、少なくとも７０℃の溶融温度及び少なくとも２００ジュール／グラム（Ｊ／ｇ）の融解熱を有する合成ワックスを含む第２コポリマーと、少なくとも９０モル％のエチレン〜１０モル％以下の極性共重合用単量体から誘導されるエチレン−極性共重合用単量体コポリマー、並びに約５Ｊ／ｇ〜６０Ｊ／ｇ以下の融解熱、及び１０以下の多分散指数を有する少なくとも８モル％の共重合用単量体から誘導されるプロピレン−α−オレフィンコポリマー、並びに少なくとも５Ｊ／ｇ〜６０Ｊ／ｇ以下の融解熱を示すプロピレンホモポリマーからなる群から選択される、少なくとも５重量％の第３コポリマーと、を含む、ホットメルト接着剤組成物を特徴とする。一実施形態では、合成ワックスは、エチレン、フィッシャー・トロプシュワックス、又はこれらの組み合わせから誘導されるワックスである。その他の実施形態では、組成物は、１秒以下の硬化時間を示す。いくつかの実施形態では、組成物は、０．８秒以下の硬化時間を示す。
【手続補正３】
【補正対象書類名】明細書
【補正対象項目名】０００８
【補正方法】変更
【補正の内容】
【０００８】
一実施形態では、第３ポリマーは、エチレンビニルアセテート、エチレンアルキルアクリレート、及びこれらの組み合わせからなる群から選択されるエチレン−極性共重合用単量体コポリマーである。別の実施形態では、第３ポリマーは、エチレンビニルアセテート、エチレンメチルアクリレート、エチレンｎ−ブチルアクリレート、及びこれらの組み合わせからなる群から選択されるエチレン−極性共重合用単量体コポリマーである。その他の実施形態では、第３ポリマーは、８モル％以下のビニルアセテートから誘導されるエチレンビニルアセテートを含む。
【手続補正４】
【補正対象書類名】明細書
【補正対象項目名】００７４
【補正方法】変更
【補正の内容】
【００７４】
溶融温度（Ｔｍ）及び融解熱の示差走査熱量計（ＤＳＣ）試験法
使用する機械所定の皿（例えば、標準的なアルミニウム皿及び蓋付きのＴＡ  Ｑ２０００  ＤＳＣ  Ｖ２４．１１）内に、７．２５ｍｇ±０．２５ｍｇの試料を置く。次に、試料を所定の蓋で覆い、密閉する。材料を含まない皿及び蓋も密閉して、参照試料として使用する。次に、試料を、示差熱量計ポストに装填し、窒素ブランケットで覆う。次に、試料が１９０℃に達するまで、試料を６０℃の速度で加熱する。次に、試料を１９０℃で５分間、等温状態に置く。次に、試料が−８０℃に達するまで、試料を毎分１０℃の速度で冷却する。次に、試料を−８０℃で５分間、再び等温状態に置く。次に、試料が１９０℃に達するまで、試料を毎分１０℃で加熱する。得られたデータは、熱移動対温度を含むグラフィカル発熱ダウン形式（graphical exothermal down format）で表される。Ｔｍ（溶融温度）は、第２の溶融中の最大規模のピークとして測定され、かつ摂氏０℃で報告される。融解熱（Ｈｆｕｓ）は、第２の溶融中に測定され、１グラム当たりのジュール（Ｊ／ｇ）で報告される。